(57)【特許請求の範囲】
【請求項１】
基材の表面にアルカリ金属珪酸塩の硬化剤を含んだ水溶性アルカリ金属珪酸塩の水溶液よりなる無機塗料を塗布する工程を有する加飾方法において、
該基材の表面の少なくとも一部にアルカリ金属珪酸塩を硬化させる硬化剤を含有した模様部を形成し、
次いで、少なくとも該模様部を覆うように前記無機塗料を塗布することを特徴とする無機塗料を用いた加飾方法。
【請求項２】
請求項１において、前記硬化剤を含有した粉体によって前記模様部を形成することを特徴とする無機塗料を用いた加飾方法。
【請求項３】
請求項２において、基材に下塗り塗料を塗布した後、該下塗り塗料層の上に粉体を供給し、この粉体の一部を除去して前記模様部を形成することを特徴とする加飾方法。
【発明の詳細な説明】
【０００１】
【発明の属する技術分野】
本発明は建材等の基材の加飾方法に係り、特にアルカリ金属珪酸塩系の無機塗料を用いた加飾方法に関するものである。
【０００２】
【従来の技術】
セメント板や珪酸カルシウム板などの基材は、表面の美麗さに不足するので、塗料を用いて表面を装飾（加飾）することが多い。このような加飾方法としては、基材の表面を隠蔽する顔料入りの塗料を塗布して下塗り塗料層を形成し、この上に透明な上塗りを施して緻密で表面が平滑な上塗り層を形成する方法がある。この上塗り層を形成することにより、塗膜に汚れが付きにくいものとなる。
【０００３】
このような下塗り塗料層及び上塗り層を形成する方法として、特公昭６２−３９０２７号には、セメント板又は珪酸カルシウム板の表面に、固形分を多量に含む下塗り塗料を塗布し、この下塗り塗料の上に、固形分含量が下塗り塗料よりは少量または零である上塗り層を塗布し、かつ酸・アンモニウム塩系の水溶液で処理する方法が記載されている。
【０００４】
【発明が解決しようとする課題】
本発明は、建材等の基材の表面に加飾を施す場合、様々な模様により多彩な意匠を形成することができる加飾方法を提供することを目的とする。
【０００５】
【課題を解決するための手段】
本発明の無機塗料を用いた加飾方法は、基材の表面にアルカリ金属珪酸塩の硬化剤を含んだ水溶性アルカリ金属珪酸塩の水溶液よりなる無機塗料を塗布する工程を有する加飾方法において、該基材の表面の少なくとも一部にアルカリ金属珪酸塩を硬化させる硬化剤を含有した模様部を形成し、次いで、少なくとも該模様部を覆うように前記無機塗料を塗布することを特徴とするものである。
【０００６】
かかる無機塗料を用いた加飾方法によると、様々な模様を有した建材等の基材が提供される。この模様部にはアルカリ金属珪酸塩の硬化剤が含有されているから、模様部を覆う無機塗料も十分に硬化する。
【０００７】
本発明では、基材に下塗り塗料を塗布してもよい。また、この下塗り塗料を塗布した後、模様部を形成するために下塗り塗料層の上に粉体を供給し、この粉体の一部をブラシ等によって除去してもよい。このようにすれば、下塗り塗料表面の一部例えば凹部に粉体（例えば顔料粉）が残存し、模様が形成される。
【０００８】
【発明の実施の形態】
本発明で用いる無機塗料は、水溶性アルカリ金属珪酸塩の水溶液よりなる。このアルカリ金属珪酸塩としては、珪酸ナトリウム、珪酸カリウム及び珪酸リチウムの１種又は２種以上が好適であるが、コストの点からして珪酸ナトリウムが特に好ましい。
【０００９】
この無機塗料は、アルカリ金属珪酸塩の硬化剤を含んでいる。硬化剤としては酸化亜鉛、酸化マグネシウム、酸化アルミニウム、水酸化マグネシウム、水酸化アルミニウム、珪酸アルミニウム、珪酸マグネシウムなどの１種又は２種以上が好適である。硬化剤の含有量は、アルカリ金属珪酸塩水溶液中に含まれるアルカリ金属珪酸塩１００重量部に対し５〜３０重量部、特に１０〜２０重量部が好ましい。この硬化剤を配合することにより、塗膜の耐水性や硬度を高めることができる。
【００１０】
この無機塗料は、上記のアルカリ金属珪酸塩及び硬化剤の合計１００重量部と水５０〜１０００重量部とを混合することにより得られる。この場合、通常はアルカリ金属珪酸塩の水溶液（水ガラスとして市販されているもの）に対し硬化剤を加えて混合するのが好ましい。
【００１１】
なお、必要に応じ界面活性剤、分散剤、消泡剤、増粘剤をアルカリ金属珪酸塩１００重量部に対し４重量部以下、例えば１〜２重量部の割合で加えて混合してもよい。
【００１２】
無機塗料を塗布すべき基材は、特に限定されるものではないが、窯業系あるいは金属系の建材が好適である。窯業系の建材としては、セメント板、珪酸カルシウム板、スレート板などが例示される。
【００１３】
この建材等の基材の上に、アルカリ金属珪酸塩を硬化させる硬化剤を含んだ模様部を形成した後、無機塗料を塗布する。
【００１４】
このような建材の表面は美麗さに欠けることが多いので、その場合には建材表面に下塗り塗料を塗布し、この下塗り塗料が乾燥又は硬化した後、アルカリ金属珪酸塩を硬化させる硬化剤を含んだ模様部を形成し、その後無機塗料を塗布するのが好ましい。
【００１５】
下塗り塗料としては上記硬化剤や顔料や充填材（フィラー）を含有し、下地面（建材表面など）を隠蔽する能力を有する無機塗料が好ましい。この顔料としては、例えば二酸化チタン、ベンガラ、クロムグリーン、群青、マルスバイオレット、コバルトブルー、カーボンブラック、珪石、炭酸カルシウム等を用いることができる。フィラーとしては珪石が好適である。下塗り塗料の硬化成分としては上記のアルカリ金属珪酸塩が好適である。
【００１６】
上記の模様部を形成する場合、上記の硬化剤を含んだ模様形成材料、例えば、粉体やスラリーを用いる。この粉体としては、顔料及び必要に応じフィラーよりなる模様付け成分と、上記硬化剤とを含んだものが好適である。スラリーとしては、この粉体を水や有機溶媒などに分散させたものが好適である。
【００１７】
粉体を用いて模様部を形成する場合、基材又は下塗り塗料層上に粉体を供給し、次いでブラシ、スキージ等で一部の粉体を除去するのが好ましい。このようにすれば、下塗り塗料層上の凹陥した部分に顔料等の粉体が残り、模様が形成される。
【００１８】
この粉体や該粉体のスラリーにアルカリ金属珪酸塩の上記硬化成分を含有させておくことにより、模様部中に浸透してきた無機塗料が硬化成分と接触して十分に硬化し、下塗り塗料又は基材と模様部及び無機塗料層が強固に一体化した塗膜が形成されるようになる。
【００１９】
図１はこのように粉体を用いて模様付けする工程を模式的に示す断面図であり、（ａ）図のように建材等の基材１の上に下塗り塗料層２が形成され、この下塗り塗料層２の上に顔料及び硬化剤を含んだ粉体３が供給される。
【００２０】
次いで、この粉体３をブラシ、スキージ等で除去することにより、（ｂ）図のように下塗り塗料層２の凹部にのみ粉体３が残る。
【００２１】
その後、（ｃ）図のように下塗り塗料層２上に無機塗料層４が形成される。
【００２２】
本発明において、無機塗料を塗布する場合、塗布量はアルカリ金属珪酸塩が対象物１ｍ２当たり５〜１５ｇとくに７〜１２ｇ存在する量とするのが好ましい。なお、塗膜厚さとしては１〜１０μｍ程度が好ましい。
【００２３】
この無機塗料及び下塗り塗料の塗布方法としては、スプレー、刷毛塗り、ロールコーター、幕掛け法など各種の方法を採用することができる。
【００２４】
本発明では、無機塗料を塗布した後、脱アルカリ処理用溶液と接触させて脱アルカリ処理を行い、次いで水洗し、乾燥するのが好ましい。
【００２５】
この脱アルカリ処理としては、例えば、アンモニウム塩、リン酸塩及びシュウ酸塩の１種又は２種以上を含む、ｐＨ３．５〜５．５の第１の処理用溶液を用いて第１の接触工程を行った後、アンモニウム塩、リン酸塩及びシュウ酸塩の１種又は２種以上を含むｐＨ６〜８．５の第２の処理用溶液を用いて第２の接触工程を行う処理などを採用することができる。
【００２６】
この脱アルカリ処理用溶液に用いるアンモニウム塩、リン酸塩，シュウ酸塩としては、リン酸ナトリウム、リン酸水素ナトリウム、リン酸カリウム、リン酸水素カリウム、リン酸アンモニウム、リン酸水素アンモニウム、シュウ酸ナトリウム、シュウ酸カリウム、シュウ酸アンモニウム、塩化アンモニウム、酢酸アンモニウム、ヨウ化アンモニウム等が挙げられ、これらのうち、特に、リン酸アンモニウムを用いるのが好適である。また、ｐＨの調整にはリン酸、シュウ酸、アンモニア水などの酸やアルカリを用いることができる。
【００２７】
【実施例】
実施例１
セメント珪酸カルシウム板の表面に、次の組成の下塗り塗料を固形分量として１００ｇ／ｍ２の割合でエアースプレー塗装して塗布し、乾燥させた。
〔下塗り塗料組成〕
水ガラス（固形分濃度４０重量％）  １００重量部
硬化剤（酸化亜鉛）                  ２０重量部
フィラー（珪石）                    ５０重量部
二酸化チタン                        １０重量部
界面活性剤                        ０．５重量部
消泡剤                            ０．５重量部
水                                  ９０重量部
【００２８】
次いで、次の組成の粉体をこの下塗り塗料層の上に１５ｇ／ｍ２の割合で供給した。
〔粉体の組成〕
顔料（コバルト系）                  ５０重量部
フィラー（珪石）                    ５０重量部
【００２９】
次いで、ブラシで余分の粉体を払い落し、下塗り塗料の表面の微細な凹部に粉体を残した。
【００３０】
次いで、下記組成の無機塗料をこの下塗り塗料層の上にスプレーして塗布した。
〔無機塗料組成〕
水ガラス（固形分濃度４０重量％）  １００重量部
硬化剤（酸化亜鉛）                    ２重量部
界面活性剤                        ０．５重量部
消泡剤                            ０．５重量部
増粘剤                            ０．１重量部
水                                １００重量部
この無機塗料の塗布量は、アルカリ金属珪酸塩量が１０ｇ／ｍ２となる量とした。
【００３１】
次いで、この無機塗料が乾燥した後、１５０℃で加熱乾燥し、リン酸アンモニウム水溶液（ｐＨ６）と接触させ、次いで水洗し、乾燥させ、塗膜付きのセメント珪酸カルシウム板を製造した。この下塗り塗料層の厚さは２０μｍであり、艶消し無機塗料層の厚さは５μｍであった。
【００３２】
この結果、下塗り塗料層上に斑点状の青色の模様が付された塗膜が形成された。塗膜の剥離強度はガムテープを用いた密着性試験において、剥離面積０％であった。
【００３３】
比較例１
実施例１において、粉体に硬化剤を配合しなかったこと以外は同様にして塗膜を形成した。この塗膜の剥離強度は上記密着性試験において剥離面積２．０％程度であった。
【００３４】
【発明の効果】
以上の通り、本発明によると、無機質塗膜の下側に種々の模様を形成するように加飾することができ、建材等の表面の美感を高めることが可能となる。この模様は無機塗料の硬化剤を含んでおり、無機質塗膜の付着強度も十分に高い。
【図面の簡単な説明】
【図１】実施の形態を説明する塗膜の模式的な断面図である。
【符号の説明】
１  基材
２  下塗り塗料層
３  粉体
４  無機塗料
【図１】
0003624778.tif 000002